(57)【要約】  本発明が解決しようとする課題は、風合い、及び、機械的強度に優れるポリウレタン発泡シートを安定的に製造する方法を提供することである。本発明は、イソシアネート基を有するウレタンプレポリマー（Ａ）を含む主剤（ｉ）と、ポリオール（Ｂ）を含む硬化剤（ｉｉ）とを含有するポリウレタン組成物により形成されたポリウレタン発泡シートの製造方法であって、前記主剤（ｉ）と前記硬化剤（ｉｉ）とを混合する前に、前記主剤（ｉ）及び／又は前記硬化剤（ｉｉ）に対し、不活性ガスを、０．０５〜０．２ＭＰａの範囲の圧力下で、ガスローディングすることを特徴とする特徴とするポリウレタン発泡シートの製造方法を提供するものである。【特許請求の範囲】
【請求項１】
イソシアネート基を有するウレタンプレポリマー（Ａ）を含む主剤（ｉ）と、ポリオール（Ｂ）を含む硬化剤（ｉｉ）とを含有するポリウレタン組成物により形成されたポリウレタン発泡シートの製造方法であって、
前記主剤（ｉ）と前記硬化剤（ｉｉ）とを混合する前に、
前記主剤（ｉ）及び／又は前記硬化剤（ｉｉ）に対し、不活性ガスを、０．０５〜０．２ＭＰａの範囲の圧力下で、ガスローディングすることを特徴とする特徴とするポリウレタン発泡シートの製造方法。
【請求項２】
前記ガスローディングを前記主剤（ｉ）にのみ行う請求項１記載のポリウレタン発泡シートの製造方法。
【請求項３】
前記ガスローディングを行う際の前記主剤（ｉ）の５０℃における粘度が、２００〜２０，０００ｍＰａ・ｓの範囲である請求項２記載のポリウレタン発泡シートの製造方法。
【請求項４】
前記ウレタンプレポリマー（Ａ）のイソシアネート基含有率が、４〜２０質量％の範囲である請求項２又は３記載のポリウレタン発泡シートの製造方法。
【発明の詳細な説明】
【技術分野】
【０００１】
本発明は、風合い、及び、機械物性に優れるポリウレタン発泡シートの製造方法に関する。
【背景技術】
【０００２】
ポリウレタン発泡シートは、自動車内装材、靴底、複写機用ローラ、緩衝材、シール材、電子用パッキンなど様々な分野にて広く利用されている。前記ポリウレタン発泡シートの製造方法としては、例えば、イソシアネート基を有するウレタンプレポリマーと、水等を含むポリオール組成物とを混合させ、ウレタン樹脂化と泡化とを同時に進行させることにより製造する方法が広く採用されている（例えば、特許文献１を参照。）。しかしながら、このように水を伴う発泡では、尿素結合が生成するため、風合いが硬くなり、柔らかさやしなやかさを有する発泡シートを得ることは困難であった。【０００３】
また、前記ポリウレタン発泡シートの製造方法としては、例えば、２液系の発泡システムにおいて、２液を混合する際に不活性ガスを吹き込みながら２液の反応を開始させるメカニカルフロス（機械的撹拌）法による製造方法が知られている（例えば、特許文献２を参照。）。しかしながら、このように２液を混合する際に不活性ガスを巻き込む方法では、液粘度をある一定範囲内にしなければ安定的な泡の保持ができず、安定的に発泡シートを得ることが困難であった。
【先行技術文献】
【特許文献】
【０００４】
【特許文献１】特開２０１３−０５３２６５号公報
【特許文献２】特開２００１−０８９５４７号公報
【発明の概要】
【発明が解決しようとする課題】
【０００５】
本発明が解決しようとする課題は、風合い、及び、機械的強度に優れるポリウレタン発泡シートを安定的に製造する方法を提供することである。
【課題を解決するための手段】
【０００６】
本発明は、イソシアネート基を有するウレタンプレポリマー（Ａ）を含む主剤（ｉ）と、ポリオール（Ｂ）を含む硬化剤（ｉｉ）とを含有するポリウレタン組成物により形成されたポリウレタン発泡シートの製造方法であって、前記主剤（ｉ）と前記硬化剤（ｉｉ）とを混合する前に、前記主剤（ｉ）及び／又は前記硬化剤（ｉｉ）に対し、不活性ガスを、０．０５〜０．２ＭＰａの範囲の圧力下で、ガスローディングすることを特徴とする特徴とするポリウレタン発泡シートの製造方法を提供するものである。
【発明の効果】
【０００７】
本発明の製造方法によれば、不活性ガスによる安定的な泡の保持が可能であり、風合い、及び、機械的強度に優れるポリウレタン発泡シートを得ることができる。
【発明を実施するための形態】
【０００８】
本発明のポリウレタン発泡シートの製造方法は、前記主剤（ｉ）と前記硬化剤（ｉｉ）とを混合する前に、前記主剤（ｉ）及び／又は前記硬化剤（ｉｉ）に対し、不活性ガスを、０．０５〜０．２ＭＰａの範囲の圧力下で、ガスローディングするものである。
【０００９】
前記イソシアネート基を有するウレタンプレポリマー（Ａ）としては、例えば、ポリオール（ａ−１）とポリイソシアネート（ａ−２）との反応物を用いることができる。
【００１０】
前記ポリオール（ａ−１）としては、例えば、ポリカーボネートポリオール、ポリエーテルポリオール、ポリエステルポリオール、ポリアクリルポリオール、ポリブタジエンポリオール等を用いることができる。これらのポリオールは単独で用いても２種以上を併用してもよい。
【００１１】
前記ポリオール（ａ−１）の数平均分子量としては、良好な機械的物性が得られる点から、７００〜１０，０００の範囲であることが好ましく、８００〜６，０００の範囲であることがより好ましい。なお、前記ポリオール（ａ−１）の数平均分子量は、ゲル・パーミエーション・クロマトグラフィー（ＧＰＣ）法により、下記の条件で測定した値を示す。
【００１２】
測定装置：高速ＧＰＣ装置（東ソー株式会社製「ＨＬＣ−８２２０ＧＰＣ」）
カラム：東ソー株式会社製の下記のカラムを直列に接続して使用した。
「ＴＳＫｇｅｌ  Ｇ５０００」（７．８ｍｍＩ．Ｄ．×３０ｃｍ）×１本
「ＴＳＫｇｅｌ  Ｇ４０００」（７．８ｍｍＩ．Ｄ．×３０ｃｍ）×１本
「ＴＳＫｇｅｌ  Ｇ３０００」（７．８ｍｍＩ．Ｄ．×３０ｃｍ）×１本
「ＴＳＫｇｅｌ  Ｇ２０００」（７．８ｍｍＩ．Ｄ．×３０ｃｍ）×１本
検出器：ＲＩ（示差屈折計）
カラム温度：４０℃
溶離液：テトラヒドロフラン（ＴＨＦ）
流速：１．０ｍＬ／分
注入量：１００μＬ（試料濃度０．４質量％のテトラヒドロフラン溶液）
標準試料：下記の標準ポリスチレンを用いて検量線を作成した。
【００１３】
（標準ポリスチレン）
東ソー株式会社製「ＴＳＫｇｅｌ  標準ポリスチレン  Ａ−５００」
東ソー株式会社製「ＴＳＫｇｅｌ  標準ポリスチレン  Ａ−１０００」
東ソー株式会社製「ＴＳＫｇｅｌ  標準ポリスチレン  Ａ−２５００」
東ソー株式会社製「ＴＳＫｇｅｌ  標準ポリスチレン  Ａ−５０００」
東ソー株式会社製「ＴＳＫｇｅｌ  標準ポリスチレン  Ｆ−１」
東ソー株式会社製「ＴＳＫｇｅｌ  標準ポリスチレン  Ｆ−２」
東ソー株式会社製「ＴＳＫｇｅｌ  標準ポリスチレン  Ｆ−４」
東ソー株式会社製「ＴＳＫｇｅｌ  標準ポリスチレン  Ｆ−１０」
東ソー株式会社製「ＴＳＫｇｅｌ  標準ポリスチレン  Ｆ−２０」
東ソー株式会社製「ＴＳＫｇｅｌ  標準ポリスチレン  Ｆ−４０」
東ソー株式会社製「ＴＳＫｇｅｌ  標準ポリスチレン  Ｆ−８０」
東ソー株式会社製「ＴＳＫｇｅｌ  標準ポリスチレン  Ｆ−１２８」
東ソー株式会社製「ＴＳＫｇｅｌ  標準ポリスチレン  Ｆ−２８８」
東ソー株式会社製「ＴＳＫｇｅｌ  標準ポリスチレン  Ｆ−５５０」
【００１４】
前記ポリオール（ａ−１）には、必要に応じて、数平均分子量が５０〜４５０の範囲の鎖伸長剤を併用してもよい。
【００１５】
前記鎖伸長剤としては、例えば、エチレングリコール、プロピレングリコール、１，３−プロパンジオール、１，４−ブタンジオール、１，３−ブタンジオール、１，２−ブタンジオール、２−メチル−１，３−プロパンジオール、１，５−ペンタンジオール、ネオペンチルグリコール、１，６−ヘキサンジオール、１，５−ヘキサンジオール、３−メチル−１，５−ペンタンジオール、１，７−ヘプタンジオール、１，８−オクタンジオール、１，９−ノナンジオール、１，８−ノナンジオール、２−エチル−２−ブチル−１，３−プロパンジオール、１，１０−デカンジオール、１，１２−ドデカンジオール、１，４−シクロヘキサンジメタノール、１，３−シクロヘキサンジメタノール、トリメチロールプロパン、トリメチロールエタン、グリセリン等の水酸基を有する鎖伸長剤；エチレンジアミン、１，２−プロパンジアミン、１，６−ヘキサメチレンジアミン、ピペラジン、２，５−ジメチルピペラジン、イソホロンジアミン、１，２−シクロヘキサンジアミン、１，３−シクロヘキサンジアミン、１，４−シクロヘキサンジアミン、４，４’−ジシクロヘキシルメタンジアミン、３，３’−ジメチル−４，４’−ジシクロヘキシルメタンジアミン、１，４−シクロヘキサンジアミン、ヒドラジン等のアミノ基を有する鎖伸長剤などを用いることができる。これらの鎖伸長剤は単独で用いても２種以上を併用してもよい。
【００１６】
前記ポリイソシアネート（ａ−２）としては、例えば、ポリメチレンポリフェニルポリイソシアネート、ジフェニルメタンジイソシアネート、ポリメリックジフェニルメタンジイソシアネート、カルボジイミド変性ジフェニルメタンジイソシアネート、フェニレンジイソシアネート、トリレンジイソシアネート、ナフタレンジイソシアネート等の芳香族ポリイソシアネート；ヘキサメチレンジイソシアネート、リジンジイソシアネート、シクロヘキサンジイソシアネート、イソホロンジイソシアネート、ジシクロヘキシルメタンジイソシアネート、キシリレンジイソシアネート、テトラメチルキシリレンジイソシアネート等の脂肪族又は脂環族ポリイソシアネートなどを用いることができる。これらのポリイソシアネートは単独で用いても２種以上を併用してもよい。これらの中でも、より一層優れた反応性及び機械的強度が得られる点から、芳香族ポリソシアネートを用いることが好ましく、ジフェニルメタンジイソシアネートがより好ましい。
【００１７】
前記ウレタンプレポリマー（Ａ）の製造方法としては、例えば、前記ポリイソシアネート（ａ−２）の入った反応容器に、前記ポリオール（ａ−１）を滴下した後に加熱し、前記ポリイソシアネート（ａ−２）の有するイソシアネート基が、前記ポリオール（ａ−１）の有する水酸基に対して過剰となる条件で反応させることによって製造することができる。
【００１８】
前記ウレタンプレポリマー（Ａ）を製造する際の、前記ポリイソシアネート（ａ−２）が有するイソシアネート基と前記ポリオール（ａ−１）が有する水酸基の当量比（［ＮＣＯ／ＯＨ］）としては、機械的強度をより一層向上できる点から、１．５〜２５の範囲であることが好ましく、３〜１５の範囲であることがより好ましい。
【００１９】
前記ウレタンプレポリマー（Ａ）のイソシアネート基含有率（以下、「ＮＣＯ％」と略記する。）としては、機械的強度をより一層向上できることや、ローディングする不活性ガスの溶解性が高いこと、及びローディングした不活性ガスの保持性がより一層良好である点から、４〜２０質量％の範囲が好ましく、５〜１８質量％の範囲であることがより好ましい。なお、前記ウレタンプレポリマー（Ａ）のイソシアネート基含有率は、ＪＩＳＫ１６０３−１：２００７に準拠し、電位差滴定法により測定した値を示す。
【００２０】
前記ポリオール（Ｂ）としては、例えば、前記ウレタンプレポリマー（Ａ）の原料である前記ポリオール（ａ−１）と同様のものを用いることができる。これらのポリオールは単独で用いても２種以上を併用してもよい。
【００２１】
また、前記ポリオール（Ｂ）には、必要に応じて、前記鎖伸長剤と同様のものを併用してもよい。これらの鎖伸長剤は単独で用いても２種以上を併用してもよい。
【００２２】
本発明で用いるポリウレタン組成物は、前記ウレタンプレポリマー（Ａ）を含む主剤（ｉ）と、前記ポリオール（Ｂ）を含む硬化剤（ｉｉ）とを含有するが、必要に応じて、その他の添加剤を含有してもよい。
【００２３】
前記その他の添加剤としては、例えば、触媒、整泡剤、酸化防止剤、チキソ性付与剤、可塑剤、安定剤、無機充填剤、有機充填剤、染料、顔料等を用いることができる。これらの添加剤は単独で用いても２種以上を併用してもよく、前記主剤（ｉ）と前記硬化剤（ｉｉ）とのどちらに含有されていてもよいが、ウレタンプレポリマー（Ａ）の安定性を向上できる点から、前記硬化剤（ｉｉ）に含有されることが好ましい。また、本発明においては、前記硬化剤（ｉｉ）に水を更に含有させ、後述するガスローディングと共に、水発泡を併用してもよい。
【００２４】
次に、本発明のポリウレタン発泡シートの製造方法について説明する。
【００２５】
前記ポリウレタン発泡シートの製造方法は、前記主剤（ｉ）と前記硬化剤（ｉｉ）とを混合する前に、前記主剤（ｉ）及び／又は前記硬化剤（ｉｉ）に対し、不活性ガスを、０．０５〜０．２ＭＰａの範囲の圧力下で、ガスローディングすることが必須である。
【００２６】
前記ガスローディングとは、前記主剤（ｉ）及び／又は前記硬化剤（ｉｉ）に対して、圧力下で不活性ガスを外部から進入させ、強制的に抱き込ませる処理をいう。また、前記不活性ガスを進入させる際には、前記主剤（ｉ）及び／又は前記硬化剤（ｉｉ）を撹拌することが、不活性ガスの溶解性を向上できる点から好ましい。前記ガスローディングは、公知のローディング装置を使用して行うことができる。
【００２７】
前記不活性ガスとしては、例えば、二酸化炭素、ヘリウムガス、窒素ガス、アルゴンガス、ネオンガス等を用いることができる。これらの中でも、原料入手の容易性、及び、主剤（ｉ）や硬化剤（ｉｉ）への溶解性が高いことから、二酸化炭素を用いることが好ましい。
【００２８】
前記ガスローディングを行う際の圧力としては、不活性ガスによる安定的な泡の保持を可能とするため、０．０５〜０．２ＭＰａの範囲であることが必須である。前記圧力が０．０５ＭＰａを下回る場合には、良好な泡を抱き込めず、得られるポリウレタン発泡シートは硬く、風合いが不良となり、また、０．２ＭＰａを超える場合には、注入発泡機の循環及び吐出においてキャビテーションが起こり安定的な液吐出ができない問題や、均一なポリウレタン発泡シートが得られない問題がある。前記圧力としては、より一層均一な泡を保持でき、より一層優れた風合いが得られる点から、０．０７〜０．１８ＭＰａの範囲であることが好ましく、０．０８〜０．１７ＭＰａの範囲がより好ましい。
【００２９】
前記ガスローディングを行う時間としては、均一に不活性ガスをローディングでき、かつウレタンプレポリマーやポリオールの劣化を防ぐ点から、１０分〜３時間の範囲であることが好ましく、１０〜６０分の範囲であることが好ましい。
【００３０】
前記ガスローディングとしては、前記主剤（ｉ）にのみ行うことが好ましい。この理由としては、同条件（圧力・時間）でガスローディングを行った場合に、前記硬化剤（ｉｉ）に比べ、前記主剤（ｉ）の方が不活性ガスの溶解性が高いことが挙げられ、これにより容易に安定的な泡を保持したポリウレタン発泡シートを得ることができるからである。
【００３１】
また、前記ガスローディングを行う際の前記主剤（ｉ）の５０℃における粘度としては、前記圧力下でも不活性ガスを良好にローディングできる点から、２００〜２０，０００ｍＰａ・ｓの範囲であることが好ましく、２５０〜１５，０００ｍＰａ・ｓの範囲がより好ましい。なお、前記主剤（ｉ）の５０℃における粘度は、Ｂ型粘度計（ローターＮｏ．３、回転数：１２ｒｐｍ）により測定した値を示す。
【００３２】
前記ガスローディングを前記主剤（ｉ）に行った場合において、前記ガスローディング後の主剤（ｉ）を常圧に開放した直後の主剤（ｉ）の比重としては、より一層優れた泡の保持、及び風合いが得られる点から、０．２〜０．８の範囲であることが好ましく、０．３〜０．７の範囲であることがより好ましい。
【００３３】
前記ガスローディングを行った後は、一旦常圧下に戻してから、前記主剤（ｉ）と前記硬化剤（ｉｉ）とを混合し、ウレタン化反応を進行させる方法；ガスローディングした前記主剤（ｉ）及び／又は硬化剤（ｉｉ）を、ローディング装置に連結させた混合機等に、圧力差を利用して移動させ、混合機等により混合してウレタン化反応を進行させる方法などが挙げられる。
【００３４】
前記主剤（ｉ）と前記硬化剤（ｉｉ）との混合割合［（ｉ）：（ｉｉ）］としては、質量比で８０：２０〜２０：８０の範囲であることが好ましく、７５：２５〜２５：７５の範囲がより好ましい。
【００３５】
続いて、混合された前記主剤（ｉ）及び前記硬化剤（ｉｉ）は、例えば、離型紙上や、離型剤が塗布された基材上に、塗布され、硬化されることで、ポリウレタン発泡シートを得ることができる。
【００３６】
前記混合された前記主剤（ｉ）及び前記硬化剤（ｉｉ）を塗布する方法としては、例えば、アプリケーター、ロールコーター、スプレーコーター、Ｔ−ダイコーター、ナイフコーター等を使用する方法が挙げられる。塗布する厚さとしては、例えば、１０〜５００μｍの範囲である。
【００３７】
前記硬化としては、例えば、６０〜１００℃の温度で１分〜１時間行う方法が挙げられる。更に、４０〜８０℃の温度で１〜３日間エージングを行ってもよい。
【００３８】
以上の方法により得られるポリウレタン発泡シートの密度としては、良好な風合いが得られる点から、０．５〜０．９５ｇ／ｃｍ３の範囲であることが好ましく、０．６５〜０．９ｇ／ｃｍ３の範囲であることがより好ましい。なお、前記ポリウレタン発泡シートの密度の測定方法は、後述する実施例にて記載する。
【実施例】
【００３９】
以下、実施例を用いて本発明をより詳細に説明する。【００４０】
［調製例１］主剤（ｉ−１）の調製
温度計、撹拌機、不活性ガス導入口、及び還流冷却器を備えた四口フラスコに、４，４’−ジフェニルメタンジイソシアネート（以下、「ＭＤＩ」と略記する。）を１００質量部、ポリエーテルポリオール（旭硝子株式会社製「ＥＸＣＥＮＯＬ２４０」、数平均分子量：３，０００、以下「ＰＥｔ−１」と略記する。）を２３０質量部入れ、８０℃で３時間反応させ、ＮＣＯ％：７．２質量％のウレタンプレポリマーを得た。これを主剤（ｉ−１）とした。前記主剤（ｉ−１）の５０℃における粘度は、１，２４０ｍＰａ・ｓであった。【００４１】
［調製例２］硬化剤（ｉｉ−１）の調製
ポリエーテルポリオール（旭硝子株式会社製「ＥＸＣＥＮＯＬ２４０」、数平均分子量：４，９００）を１００質量部、エチレングリコールを２質量部、グリセリンを１質量部、アミン系触媒としてトリエチレンジアミンを０．３質量部、及び、東ソー株式会社製「ＴＯＹＯＣＡＴ  ＥＴ」を０．５質量部、整泡剤として東レ・ダウコーニング株式会社製「ＳＺ−１３２８Ｅ」を０．５質量部を混合、撹拌し、硬化剤（ｉｉ−１）を得た。【００４２】
［実施例１］
前記主剤（ｉ−１）をローディング装置に入れた。その後、ローディング装置内を０．１ＭＰａに二酸化炭素（表１中では「ＣＯ２」と略記する。）で加圧し、原料を撹拌しながら３０分かけてローディングした。
次いで、ポリマーエンジニアリング株式会社製低圧ウレタン注入発泡機「ＭＴ５」の主剤タンクへ、ローディング装置より圧力差を利用してガスローディングした主剤（ｉ−１）を仕込み、０．０５ＭＰａの圧力下で循環した。  硬化剤（ｉｉ−１）も硬化剤タンクに仕込み、０．０５ＭＰａの圧力下で循環した。その後、（ｉ−１）と（ｉｉ−１）とを質量比１３０：１００となるように同時吐出して瞬間混合した後、離型剤を塗布したシートの上に混合液を塗布し、８０℃で１０分間加熱してポリウレタン発泡シートを得た。
これと並行して、前記ローディング装置を常圧に開放した直後の前記主剤（ｉ−１）の比重を測定したところ、０．６であった。【００４３】
［実施例２］
二酸化炭素をローディングする際の圧力を、０．１５ＭＰａに変更した以外は、実施例１と同様にしてポリウレタン発泡シートを得た。また同様に、前記ローディング装置を常圧に開放した直後の主剤（ｉ−１）の比重を測定したところ、０．４であった。【００４４】
［実施例３］
前記硬化剤（ｉｉ−１）をローディング装置に入れた。その後、ローディング装置内を０．１５ＭＰａに二酸化炭素で加圧し、原料を撹拌しながら３０分かけてローディングした。
次いで、ポリマーエンジニアリング株式会社低圧ウレタン注入発泡機「ＭＴ５」のタンクに、主剤（ｉ−１）とガスローディングした硬化剤（ｉｉ−１）とをそれぞれ仕込み、０．０５ＭＰａの圧力下で循環した。その後、（ｉ−１）と（ｉｉ−１）とを質量比で１３０：１００となるように同時吐出して瞬間混合した後、離型剤を塗布したシートの上に混合液を塗布し、８０℃で１０分間加熱してポリウレタン発泡シートを得た。
これと並行して、前記ローディング装置を常圧に開放した直後の前記硬化剤（ｉ−１）の比重を測定したところ、０．６６であった。【００４５】
［比較例１］
二酸化炭素をローディングする際の圧力を、０．８ＭＰａに変更した以外は、実施例１と同様にしてガスローディングを行ったが、キャビテーションを起こしてしまい、安定した二酸化炭素の吐出ができず、均一な発泡シートが得られなかった。このため、以降の物性測定を行えなかったため、「−」とした。【００４６】
［比較例２］
二酸化炭素をローディングする際の圧力を、０．０３ＭＰａに変更した以外は、実施例３と同様にしてポリウレタン発泡シートを得た。また同様にして、前記ローディング装置を常圧に開放した直後の前記硬化剤（ｉ−１）の比重を測定したところ、０．８５であった。【００４７】
［ポリウレタン発泡シートの密度の測定方法］
実施例及び比較例で得られたポリウレタン発泡シートを、縦１０ｃｍ、横１０ｃｍに裁断し、厚さと重量を測定して、下記式（１）に従って密度を算出した。
密度（ｇ／ｃｍ３）＝重量（ｇ）／１０（ｃｍ）×１０（ｃｍ）×厚さ（ｃｍ）（１）【００４８】
［ポリウレタン発泡シートの風合いの評価法］
実施例及び比較例で得られたポリウレタン発泡シートの風合いを触感により以下のように評価した。
「Ａ」：極めて良好な柔軟性を有する。
「Ｂ」：良好な柔軟性を有する。
「Ｃ」：硬い、又は、凹凸が確認される。【００４９】
［ポリウレタン発泡シートの機械的強度の測定方法］
実施例及び比較例で得られたポリウレタン発泡シートを幅５ｍｍ、長さ７ｃｍ、厚さ１００μｍに裁断し、これを試験片とした。この試験片に対し、オートグラフ（株式会社島津製作所製）「Ｇ−Ｉ」を使用して、クロスヘッド速度：３００ｍｍ／分の条件にて、１００％モジュラス（ＭＰａ）、破断点応力（ＭＰａ）、及び破断点伸度（％）を測定した。【００５０】
【表１】
2017199608.tif 000002
【００５１】
本発明の製造方法により得られたポリウレタン発泡シートは、安定的に不活性ガスによる泡を保持できているため、風合いに優れることが分かった。また、機械的強度にも優れることが分かった。【００５２】
一方、比較例１は、ガスローディングする際の圧力が、本発明で規定する範囲を超える態様であるが、キャビテーションを起こしてしまい、安定した二酸化炭素の吐出ができず、均一な発泡シートが得られなかった。【００５３】
比較例２は、ガスローディングする際の圧力が、本発明で規定する範囲を下回る態様であるが、長時間ガスローディングしても泡の保持が良好でなく、硬く、風合いも不良であった。
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
イソシアネート基を有するウレタンプレポリマー（Ａ）を含む主剤（ｉ）と、ポリオール（Ｂ）を含む硬化剤（ｉｉ）とを含有するポリウレタン組成物により形成されたポリウレタン発泡シートの製造方法であって、
前記ウレタンプレポリマー（Ａ）のイソシアネート基含有率が、４〜２０質量％の範囲であり、
前記主剤（ｉ）と前記硬化剤（ｉｉ）とを混合する前に、
前記主剤（ｉ）及び／又は前記硬化剤（ｉｉ）に対し、不活性ガスを、０．０５〜０．２ＭＰａの範囲の圧力下で、ガスローディングするものであり、
前前記主剤（ｉ）の５０℃における粘度が、２００〜２０，０００ｍＰａ・ｓの範囲であることを特徴とするポリウレタン発泡シートの製造方法。
【請求項２】
前記ガスローディングを前記主剤（ｉ）にのみ行う請求項１記載のポリウレタン発泡シートの製造方法。
【国際調査報告】
2017199608.tif 000003
2017199608.tif 000004